Brevet FR3060606A1 — publié le 20180622

ALLIAGE D'ALUMINIUM POUR SOUDAGE PAR LASER SANS FIL D'APPORT Domaine de l'invention L'invention concerne le domaine des pièces mises en forme par emboutissage ou filage pour l'automobile, en particulier les pièces assemblées par soudage laser à distance sans fil d'apport, ou « Remote laser welding ». Plus particulièrement il s'agit de pièces en alliage de la famille AA6xxx selon la désignation de l' « Aluminum Association », additionnées d'éléments durcissants et destinées à la fabrication par emboutissage de pièces de doublure, de structure ou de renfort de la caisse en blanc des véhicules automobiles. Etat de la technique En préambule, tous les alliages d'aluminium dont il est question dans ce qui suit sont désignés, sauf indication contraire, selon les désignations définies par l'« Aluminum Association » dans les « Registration Record Sertes » qu'elle publie régulièrement. Sauf mention contraire, les indications concernant la composition chimique des alliages sont exprimées comme un pourcentage en poids basé sur le poids total de l'alliage ; « ppm » signifie partie par million en poids. Les définitions des états métallurgiques sont indiquées dans la norme européenne EN 515. Les caractéristiques mécaniques statiques en traction, en d'autres termes la résistance à la rupture Rm, la limite d'élasticité conventionnelle à 0,2 % d'allongement Rp0,2, et l'allongement à la rupture A%, sont déterminées par un essai de traction selon la norme 30 NF EN ISO 6892-1. 3060606 2 Les alliages d'aluminium sont utilisés de manière croissante dans la construction des véhicules automobiles car leur utilisation permet de réduire le poids des véhicules et ainsi diminuer la consommation de carburant et les rejets de gaz à effets de serre. Les tôles en alliage d'aluminium sont utilisées notamment pour la fabrication de 5 nombreux composants de structure automobile notamment de nombreuses pièces de la « caisse en blanc » parmi lesquelles on distingue : les pièces de peau de carrosserie (ou panneaux extérieurs de carrosserie) comme les ailes avant, le toit ou pavillon, les peaux de capot, de coffre ou de porte ; les pièces de doublure comme par exemple les doublures de porte, d'aile, de hayon ou de capot ; et enfin les pièces de structure, 10 comme par exemple les longerons, les tabliers, les planchers de charges et les pieds avant, milieu et arrière. De nombreuses pièces de peau et de doublure sont déjà réalisées en tôles d'alliages d' aluminium. Pour ce type d'applications, un ensemble de propriétés, parfois antagonistes est requis 15 telles que : - une formabilité élevée à l'état de livraison, état T4, en particulier pour les opérations d'emboutissage, - une limite d'élasticité contrôlée à l'état de livraison de la tôle pour maîtriser le retour élastique lors de la mise en forme, 20 - une résistance mécanique élevée après cataphorèse et cuisson des peintures pour obtenir une bonne résistance mécanique en service tout en minimisant le poids de la pièce, une bonne capacité à l'absorption d'énergie en cas de choc, un bon comportement dans les divers procédés d'assemblage utilisés en 25 carrosserie automobile tels que le soudage par points, le soudage laser, le collage, voire le clinchage ou le rivetage, une bonne résistance à la corrosion, notamment la corrosion intergranulaire, la corrosion sous contrainte et la corrosion filiforme de la pièce finie, une compatibilité avec les exigences du recyclage des déchets de fabrication ou des véhicules recyclés, un coût acceptable pour une production en grande série. 3060606 3 Des solutions consistant de tôles monolithiques qui puissent être assemblées par soudage laser à distance sans fil d'apport et qui présentent les propriétés de caractéristiques mécaniques, formabilité et corrosion, similaires aux tôles en alliage d'aluminium couramment utilisées dans l'industrie automobile sont particulièrement 5 utiles. Par monolithique on entend dans le cadre de la présente invention un produit composé d'un seul alliage et non composite, un produit composite étant par exemple composé de deux alliages co-laminés ou obtenu par coulée « bi-alliages ». Par ailleurs les solutions connues pour notamment diminuer la sensibilité à la fissuration des alliages d'aluminium et qui permettent plus généralement d'en 10 améliorer la soudabilité sont l'augmentation de la teneur en silicium au-delà de 2 %, en magnésium au-delà de 5 %, et en cuivre au-delà de 6 % (voir figure 1). Dans le cas des alliages de la série AA6XXX, un fil d'apport est utilisé pour assurer une bonne résistance à la fissuration lors du soudage laser ; celui-ci est constitué d'un alliage de la série AA4XXX à haute teneur en silicium (12 % par exemple) ou un 15 alliage de la série AA5XXX. Il est aussi connu que l'ajout d'éléments tels que le Titane et le Zirconium affine la structure de solidification et de ce fait diminue la sensibilité à la fissuration lors du soudage laser, comme le rapporte « Current issues and problems in laser welding of automotive aluminum alloys », H. Zhao, D. R. White, and T. DebRoy, International Materials Reviews, Volume 44, Issue 6 (01 June 1999), pp. 20 238-266, dont est extraite la figure 1. Une tôle monolithique a été développée par « Sky » pour application au soudage à l'arc selon les procédés TIG et MIG et a fait l'objet de la demande US4897124. Le domaine de composition de ladite tôle, défini sur la figure 2, avec une teneur en Fe 25 comprise entre 0.05 % et 0.5 % et au moins un élément du groupe suivant : Mn à une teneur inférieure à 0.6 %, Cr à une teneur inférieure à 0.3 % et Zr également à une teneur inférieure à 0.3 %. Une soudabilité améliorée est revendiquée, tout comme la formabilité améliorée et la résistance à la corrosion. 30 D'autre part, un produit composite multicouche a été développé par « Novelis » comme le rapportent « Advanced Aluminum 5XXX and 6XXX for complex Door Inner Panels and Consideration for an Aluminum-specific Design », A. Walker, G. Florey - Novelis Switzerland SA; Bad Nauheim - Doors and Closures in Car Body 3060606 4 Engineering 2014 et « Laser Remote Welding of Aluminum without filler », R. Brockmann (Trumpf), C. Bassi (Novelis) 2012/04/19. Il s'agit d'un assemblage composé d'une tôle d'âme, ou coeur, en alliage « Novelis 6200 » plaqué de tôles en alliage de la famille AA4XXX (d'une teneur de 12 % en Si, 5 légèrement inférieure à celle de l'eutectique Al-Si [voir Laser Remote Welding of Aluminum without filler ; R. Brockmann (Trumpf), C. Bassi (Novelis) 2012/04/19]) en peau. Son nom commercial est 6200RW ou « Novelis Advanz s200 RW ». Il présente une soudabilité améliorée lors du soudage laser à distance sans fil d'apport, et pas de fissure dans le joint soudé comme le précise « Laser Remote Welding of 10 Aluminum without filler », R. Brockmann (Trumpf), C. Bassi (Novelis) 2012/04/19. Toutefois ce type de produit non monolithique n'est pas idéal en termes de coûtet recyclage. La demande de brevet JP2006104580 divulgue une tôle en alliage d'aluminium de la série 3XXX présentant une bonne soudabilité laser pulsé, de composition, en % en 15 poids, Si : >0,20 à 0,60, Fe : 0,25 à 0,55, Cu : 0,10 à 0,35 , Mn : 0,9 à 1,5 , Mg, 0,25 à 0,55, reste aluminium et impuretés inévitables, la valeur totale de Si, Fe, Cu et Mg étant inférieure ou égale à 1,5 % en poids. Ces tôles en alliage 3XXX ne présentent pas les caractéristiques mécaniques souhaitées. La demande de brevet US2005/0155676 décrit des pièces de sécurité ou de structure 20 obtenu par moulage sous pression faits dans un alliage contenant Si : 2 à 6, Mg 0,30 % et préférentiellement > 0,5 % ou même > 0,6 %. Avantageusement la teneur maximale en cuivre est de 0,9 % et de préférence 0,8 %. 3060606 10 Mg : Une teneur minimale en Mg de 0,05% et de préférence de 0,2 % est nécessaire pour la formation suffisante de précipités Mg2Si afin d'obtenir les caractéristiques mécaniques requises après cuisson des peintures. Son influence négative sur le soudage impose une limitation à une teneur maximum de 0,8 %. 5 Une teneur préférentielle en magnésium est de 0,3 à 0,5 %. Dans un mode de réalisation avantageux, on associe une teneur en cuivre de 0,5 - 0,8% et une teneur en Mg de 0.3 - 0.5%. 10 Cr : Sa teneur est limitée à 0,35 %. Une addition de 0,05 % ou plus a un effet durcissant, mais au-delà de 0,35 %, le chrome forme des phases intermétalliques néfastes. Une teneur préférentielle en chrome est de 0,05 à 0,25 %. 15 Mn : sa teneur est limitée à 0,70 %. Une addition de manganèse au-delà de 0,05 % peut accroître les caractéristiques mécaniques par effet de solution solide, mais au-delà de 0,70%, elle ferait très fortement décroitre la formabilité, phénomène déjà perceptible au-delà de 0 ,30 %. Dans un mode de réalisation, la teneur en Mn est de 0,05 à 0,30 %. Dans un autre mode de réalisation de l'invention, la teneur maximale de Mn est 20 0,2% et de préférence 0.05 %. Ti : Il a été noté que cet élément avait pour effet d'affiner la structure de solidification et donc diminuer la sensibilité à la fissuration. Une teneur minimale en Ti de 0,02 % est donc nécessaire. Préférentiellement la teneur minimale en Ti est de 0,05 % et de 25 manière préférée de 0,10%. Par contre, une teneur maximum de 0,30 % et de préférence de 0,25% est requise pour ne pas former des phases primaires lors de la coulée verticale, qui ont un effet néfaste sur les caractéristiques mécaniques et la formabilité. 30 Sr : l'ajout de Sr est optionnel. A une teneur inférieure à 500 ppm, il permet d'agir sur la forme de l'eutectique Al-Si lors de la solidification, favorise l'obtention de particules de Si d'aspect circulaire et réparties de manière homogène après réchauffage et avant laminage à chaud. Au-delà, son effet sur le gazage de la plaque coulée devient significatif 3060606 11 Une teneur préférentielle en strontium est de 200 à 400 ppm. L'utilisation d'autres éléments dits « modificateurs, tels que le sodium Na à des teneurs jusqu'à 200 ppm (de préférence de 20 à 200 ppm) ou l'antimoine Sb à des teneurs jusqu'à 0,15 % (de préférence de 0,04 à 0,15 %) est également possible. 5 Une teneur préférentielle en Na est de 20 à 200 ppm. Une teneur préférentielle en Sb est de 0.04 à 0.15% Dans un mode de réalisation avantageux, l'addition de Sr seul est choisie. Les autres éléments ne sont pas ajoutés intentionnellement, il s'agit d'impuretés inévitables dont la teneur est 165 MPa et préférentiellement Rpo,2> 175 MPa et/ou Rm > 310 MPa et préférentiellement Rm > 330 MPa. Les caractéristiques mécaniques de la tôle laminée utilisée pour le procédé 15 selon l'invention sont avantageusement après traitement représentatif de la cuisson des peintures, écrouissage en traction de 2% suivi de 20 min à 180°C, Rpo,2> 240 MPa et préférentiellement Rpo,2> 260 MPa et/ou Rm > 340 MPa et préférentiellement Rm > 360 MPa. Les caractéristiques mécaniques de la tôle après un traitement simulant la précipitation 20 post-formage, écrouissage en traction de 5% selon la direction perpendiculaire à la direction de laminage suivi de 30 min à 205 °C, sont avantageusement Rp0,2 > 280 MPa, préférentiellement Rpo,2> 310 MPa et de manière préférée Rpo,2> 350 MPa et/ou Rm > 330 MPa et préférentiellement Rm > 360 MPa et de manière préférée Rm > 380 MPa et/ou un angle de pliage normalisé anon?, mesuré selon la norme NF EN ISO 7438 25 et la procédure VDA 238-100 d'au moins 50° et de préférence d'au moins 60°. De préférence la tôle laminée utilisée a une épaisseur comprise entre 0,5 mm et 4 mm et de manière préférée entre 1 et 3 mm. Le procédé selon l'invention peut notamment être utilisé pour du soudage par superposition, tel qu'illustré sur la figure 3 ou du soudage en configuration bout à bout 30 tel qu'illustré par la figure 7. Il a par ailleurs été noté que la tendance à la fissuration lors du soudage était nettement moindre lorsque ladite tôle laminée de composition selon l'invention était positionnée au-dessus du ou des autres demi-produit(s) lors du soudage, soit du côté de l'impact du faisceau laser. Cet avantage est obtenu dans le cas 3060606 12 du soudage par superposition. Ainsi dans un mode de réalisation avantageux la tôle laminée de composition selon l'invention est positionnée du côté de l'impact du faisceau laser. Avantageusement la configuration de soudage bout à bout permet d'obtenir après 5 soudage un flan rabouté de préférence caractérisé en ce que au moins deux des dits demi-produits ont une épaisseur différente et/ou une résistance mécanique différente. L'invention concerne également un flan rabouté constitué de plusieurs demi-produits dont l'un au moins est une tôle laminée ayant une composition selon l'invention et étant assemblé par soudage bout à bout selon un procédé de soudage sans fil d'apport 10 selon l'invention. L'avantage essentiel de l'invention est la possibilité d'utiliser une tôle laminée monolithique, présentant une soudabilité améliorée en particulier lors du soudage par laser à distance sans fil d'apport, procédé de soudage généralement connu par l'homme 15 du métier sous l'appellation de « Remote Laser Welding », ainsi que des propriétés de formabilité et de résistance à la corrosion au moins comparables à celles des alliages de la famille AA6XXX classiquement utilisée pour les pièces d'automobile et des caractéristiques mécaniques élevées. 20 Les applications visées couvrent les composants de structure automobile notamment de nombreuses pièces de la « caisse en blanc » parmi lesquelles on distingue : les pièces de peau de carrosserie (ou panneaux extérieurs de carrosserie) comme les ailes avant, le toit ou pavillon, les peaux de capot, de coffre ou de porte ; les pièces de doublure comme par exemple les doublures de porte, d'aile, de hayon ou de capot ; et 25 enfin les pièces de structure, comme par exemple les longerons, les tabliers, les planchers de charges et les pieds avant, milieu et arrière. Avantageusement l'invention permet de réaliser des pièces de renfort telles que des renforts de portière. Le procédé selon l'invention dans lequel lesdits demi-produits constituent des composants de structure automobile, des composants de caisse en blanc automobile, 30 des composants de peau de véhicule automobile, des composants d'ouvrants de véhicule automobile est avantageux. 3060606 13 Le procédé selon l'invention permet ainsi d'obtenir des composants de structure, de caisse en blanc, de peau ou d'ouvrant de véhicule automobile particulièrement avantageux. 5 Exemples On a préparé différents alliages dont les compositions sont données dans le Tableau 1. 10 Les alliages 8 et 9 ont une composition selon l'invention. Les alliages 1 à 7 sont des alliages de référence. Eléments d'alliage (% en Poids) Alliage Si Fe Cu Mn Mg Cr Zn Ti Sr 1 3,39 0,24 0,200 0,10 0,24 0 0 0,03 0 2 3,50 0,24 0 0,10 0,80 0 0,035 0,14 0,03 3 3,30 0,26 0,021 0,10 0,83 0,10 0 0,02 0,03 4 4,52 0,42 0,021 0,10 0,25 0,10 0 0,11 0 5 2,73 0,41 0,021 0,11 0,25 0,11 0 0,11 0 6 2,74 0,39 0,048 0,10 0,25 0,10 0 0,10 0 7 2,78 0,40 0,100 0,10 0,24 0,10 0 0,10 0 8 (Invention) 4,57 0,16 0,41 0,02 0,71 0,11 0 0,15 0,03 9 (Invention) 4,60 0,16 0,68 0,02 0,41 0,11 0 0,15 0,03 Tableau 1. Composition des différents alliages testés. Des tôles d'épaisseur 1,2 et 1,7 mm ont été préparées à partir de ces alliages selon les paramètres de fabrication récapitulés dans le Tableau 2. Alliage Paramètres procédé Température temps de Température de début de Température finale de épaisseur épaisseur Température Temps de Température Température Temps de pré de maintien au après après de mise en maintien à en fin de de pré laminage laminage solution (°C) la trempe (°C) revenu (°C) 15 20 3060606 14 réchauffage (°C) réchauffage (h) laminage à laminage à à chaud (mm) à froid température revenu chaud (°C) chaud (°C) (mm) de mise en (h) solution (s) 1 550 4 530 280 6 1.2/1.7 550 120 85 85 8 2 550 4 530 280 6 1.2/1.7 550 120 20 85 8 3 550 4 530 280 6 1.2/1.7 550 120 20 85 8 4 550 4 530 280 6 1.2/1.7 550 120 20 85 8 5 550 4 530 280 6 1.2/1.7 550 120 20 85 8 6 550 4 530 280 6 1.2/1.7 550 120 20 85 8 7 550 4 530 280 6 1.2/1.7 550 120 20 85 8 8 550 4 530 280 6 1.2/1.7 550 120 20 85 8 9 550 4 530 280 6 1.2/1.7 550 120 20 85 8 Tableau 2. Paramètres de fabrication 5 Essais de soudage 10 Le soudage laser a été effectué par recouvrement d'une tôle de 1.2 mm sur une tôle de 1.7 mm de même composition chimique, selon les schémas des figures 3 et 4. Pour chaque alliage, 16 cordons de soudures sont réalisés. Les paramètres de soudage laser utilisés sont les suivants : - Puissance du laser : 3 kW 15 - Vitesse de soudage : 3,4 m/min - Pas de fil d'apport - Pas de gaz de protection Les fissures ont été évaluées selon la méthode suivante : 20 Une coupe transversale est réalisée sur chaque cordon de soudure. Après enrobage et polissage, chacune des coupes est observée en microscopie optique afin de déterminer la taille des fissures éventuelles dans le cordon. Une moyenne est ensuite réalisée sur les 16 coupes afin d'obtenir la fissure moyenne. Il est aussi possible de déterminer la fraction de fissures dont la longueur est supérieure 25 à une certaine longueur. En l'occurrence, pour chacun des alliages, la longueur moyenne des fissures, la fraction de fissures dont la longueur dépasse 0,2 fois l'épaisseur de la tôle supérieure, 3060606 15 et la fraction de fissures dont la longueur dépasse 0,4 fois l'épaisseur de la tôle supérieure sont déterminées. L'ensemble est récapitulé dans le Tableau 3. Performance en soudage Alliage Longueur moyenne Fraction de fissures de longueur supérieure à 0.2*1.2mm Fraction de fissures de longueur supérieure à 0.4*1.2mm de fissures (* 1.2 mm) 1 0,19 0,38 0,13 2 0,33 0,56 0,31 3 0,54 0,88 0,63 4 0,06 0,00 0 5 0,29 0,50 0,25 6 0,44 0,69 0,50 7 0,39 0,69 0,38 8 0,44 0,69 0,50 9 0,06 0,00 0 5 Tableau 3 Résultats des essais de soudage Les exemples de l'invention présentent une soudabilité suffisante (exemple 9) ou même excellente (exemple 8) contrairement à ce qui aurait pu être attendu compte tenu 10 de l'addition de cuivre. Ainsi la comparaison des exemples de référence 4, 5 et 6 semble montrer une dégradation de la soudabilité avec l'augmentation de la teneur en cuivre alors que les alliages selon l'invention dont la teneur en cuivre est encore supérieure présentent une soudabilité suffisante. L'exemple de référence 3 présente des caractéristiques de soudage insuffisantes. 15 Essais de traction Les essais de traction à température ambiante ont été réalisés selon la norme NF EN ISO 6892-1 avec des éprouvettes non proportionnelles de géométrie largement utilisée 20 pour les tôles et correspondant au type d'éprouvette 2 du tableau B.1 de l'annexe B de la norme. Ces éprouvettes possèdent notamment une largeur de 20 mm et une longueur 3060606 16 calibrée de 120 mm. L'allongement pour cent après rupture est mesuré à l'aide d'un extensomètre de base 80 mm et est donc noté A80 conformément à la norme. Comme mentionné dans la note du paragraphe 20.3 de la norme ISO 6892-1 :2009(F) 5 (page 19), il est important de noter que « des comparaisons d'allongement pour cent sont possibles uniquement lorsque la longueur entre repères ou la longueur de base de l'extensomètre, la forme et l'aire de la section transversale sont les mêmes ou lorsque le coefficient de proportionnalité, k, est le même. » 10 Notamment, il n'est pas possible de directement comparer des valeurs d'allongements pour cent A50 mesurées avec une base d'extensomètre de 50 mm à des valeurs d'allongement pour cent MO mesurées avec une base d'extensomètre de 80 mm. Dans le cas particulier d'une éprouvette de même géométrie prise dans une même matière, la valeur d'allongement pour cent A50 sera plus élevée que la valeur d'allongement 15 pour cent A80 et donnée par la relation : A50= Ag + (MO - Ag)*80/50 où Ag, en %, est l'extension plastique à la force maximale, aussi appelé « allongement généralisé » ou « allongement à striction ». 20 Les résultats des essais mécaniques sont récapitulés dans le Tableau 4. Alliage Caractéristiques mécaniques T4 T4 + Cuisson Peintures Rpo,2 Rm Ag A80 Rpo,2 Rm Ag A80 (MPa) (MPa) (%) (%) (MPa) (MPa) (%) (%) 1 87 206 21,3 27,0 205 263 8,6 8,6 2 156 299 19,8 23,0 272 331 10,2 11,2 3 183 287 19,6 22,7 299 358 12,4 13,7 4 110 237 22,0 25,3 199 272 14,8 19,9 5 111 238 21,7 24,1 204 276 14,3 17,4 6 111 240 21,8 24,5 206 277 14,1 17,0 7 112 241 20,6 22,8 210 282 13,8 16,5 8 188 337 19,6 22,2 278 364 16,8 20,6 9 171 329 22,2 25,7 275 362 15,5 18,1 Tableau 4 Résultat des essais mécaniques 3060606 17 On note que les propriétés mécaniques à l'état T4 ou T4 + cuisson des peintures des alliages selon l'invention sont supérieures à celles des alliages de référence sauf sans 5 le cas de l'alliage 3, mais celui-ci présente une soudabilité insuffisante . On a également caractérisé pour les produits selon l'invention les propriétés mécaniques après 5% de déformation selon la direction perpendiculaire à la direction de laminage et un traitement thermique de 30 min à 205 °C, caractéristique d'un 10 traitement de précipitation post-formage, ainsi que les caractéristiques de pliage. Le test de pliage trois points a été réalisé suivant la norme NF EN ISO 7438 et la procédure VDA 238-100. Le dispositif de pliage est tel que présenté sur la figure 8. On effectue le « pliage trois points » de la tôle T d'épaisseur t en utilisant un poinçon B de rayon r=0.2 mm, la tôle étant supportée par deux rouleaux R, l'axe de pliage étant 15 perpendiculaire à la direction de pré-traction. Les rouleaux ont un diamètre de 30 mm et la distance entre les axes des rouleaux est égale à 30 + 2t mm, t étant l'épaisseur de la tôle testée. Au début de l'essai le poinçon est mis en contact avec la tôle avec une pré-force de 30 Newtons. Une fois le contact établi, le déplacement du poinçon est indexé à zéro. Le 20 test consiste alors à déplacer le poinçon de manière à effectuer le « pliage trois points » de la tôle. Le test s'arrête lorsqu'une microfissuration de la tôle conduit à une chute de force sur le poinçon d'au moins 30 Newtons, ou bien lorsque le poinçon s'est déplacé de 14.2 mm qui correspond à la course maximale autorisée. A la fin du test, l'échantillon de tôle se retrouve donc plié comme illustré en figure 9. La ductilité en 25 service s'évalue alors par la mesure de l'angle de pliage a. Plus l'angle a est élevé, meilleure est l'aptitude au pliage de la tôle. L'angle a obtenu est normalisé selon l'équation: an. a 1.'iref où ref correspond à l'épaisseur de 2 mm. 30 Les résultats de ces essais de pliage sur les tôles telles que fabriquées selon les conditions décrites au paragraphe « Préambule » sont donnés dans le Tableau X. 3060606 18 Les résultats des essais mécaniques et des essais de pliage après 5% de déformation et 30 min à 205 °C sont présentés dans le Tableau 5. Référence 5% de déformation et 30 min à 205 °C Caractéristiques mécaniques Pliage Rpo,2 (MPa) Rm (MPa) Ag (%) A80 (%) anorm 8 372 396 5,9 7,1 53° 9 340 376 8,6 11,0 64° 5 Tableau 5. Résultats des essais mécaniques et des essais de pliage Mesure du LDH (Limit Dome Height) 10 Ces mesures de LDH (Limit Dome Height) ont été réalisées afin de caractériser la performance en emboutissage des différentes tôles de cet exemple. Le paramètre LDH est largement utilisé pour l'évaluation de l'aptitude à 15 l'emboutissage des tôles d'épaisseur de 0,5 à 3,0 mm. Il a fait l'objet de nombreuses publications, notamment celle de R. Thompson, « The LDH test to evaluate sheet metal formability - Final Report of the LDH Committee of the North American Deep Drawing Research Group », SAE conference, Detroit, 1993, SAE Paper n°930815. Il s'agit d'un essai d'emboutissage d'un flan bloqué en périphérie par un jonc. La 20 pression de serre-flan est contrôlée pour éviter un glissement dans le jonc. Le flan, de dimensions 120 x 160 mm, est sollicité dans un mode proche de la déformation plane. Le poinçon utilisé est hémisphérique. La figure 5 précise les dimensions des outils utilisés pour réaliser ce test. 25 La lubrification entre le poinçon et la tôle est assurée par de la graisse graphitée (graisse Shell HDM2). La vitesse de descente du poinçon est de 50 mm/min. La valeur dite LDH est la valeur du déplacement du poinçon à rupture, soit la profondeur limite 3060606 19 de l'emboutissage. Elle correspond en fait à la moyenne de trois essais, donnant un intervalle de confiance à 95 % sur la mesure de 0,2 mm. Le tableau 6 ci-après indique les valeurs du paramètre LDH obtenues sur des 5 éprouvettes de 120 x 160 mm découpées dans les tôles précitées d'épaisseur 1,2 mm et pour lesquelles la dimension de 160 mm était positionnée parallèlement à la direction de laminage. Référence Formabilité LDH120 (mm) 1 23,9 2 3 4 26,0 5 26,3 6 26,1 7 26,3 8 26,7 9 27,7 10 Tableau 6 Résultats des essais de formabilité Evaluation de la résistance à la corrosion 15 L'essai de corrosion inter granulaire selon la norme ISO 11846 consiste à immerger les éprouvettes selon la figure 6 pendant 24 h dans une solution de chlorure de sodium (30 g/1) et d'acide chlorhydrique (10 m1/1) à une température de 30°C (obtenue au moyen d'un maintien en étuve sèche), après un décapage à la soude à chaud (5 % 20 massique) et à l'acide nitrique (70 % massique) à température ambiante. Les échantillons ont une dimension de 40 mm (sens de laminage) x 30 mm x épaisseur. Le type et la profondeur de la corrosion occasionnée sont déterminés par un examen en coupe micrographique du métal.On mesure la profondeur de corrosion médiane et maximum sur chaque échantillon. 25 Les résultats sont récapitulés au Tableau 7 ci-après. 3060606 20 Référence Corrosion inter granulaire Profondeur médiane corrodée Profondeur maximale corrodée (11m) (11m) 1 141 164 2 3 61 91 4 30 67 5 36 78 6 48 72 7 76 101 8 117 134 9 115 138 Tableau 7 Résultats des essais de corrosion 5 On note que l'amélioration du compromis entre la qualité du soudage et de la résistance mécanique notamment pour les exemples 8 et 9 selon l'invention, est réalisée sans altération notable de la résistance à la corrosion. REVENDICATIONS1. Procédé de soudage de demi-produits monolithiques en alliage d'aluminium par laser sans fil d'apport, comportant les étapes suivantes : - Approvisionnement d'au moins deux demi-produits monolithiques en alliage d'aluminium dont l'un au moins est une tôle laminée de composition (% en poids) : Si : 2,5-14, Fe : 0,05-0,8, Cu : 0,25 - 1.0, Mg : 0,05-0,8, Mn : 2. Procédé selon la revendication 1, caractérisé en ce que ladite tôle présente à l'état T4 Rpo,2> 165 MPa et préférentiellement Rpo,2> 175 MPa et/ou Rm > 310 MPa et préférentiellement Rm > 330 MPa. 3. Procédé selon la revendication 1 ou la revendication 2, caractérisé en ce que ladite tôle présente après traitement représentatif de la cuisson des peintures, écrouissage en traction de 2% suivi de 20 min à 180°C, Rpo,2> 240 MPa et préférentiellement Rpo,2> 260 MPa et/ou Rm > 340 MPa et préférentiellement Rm > 360 MPa. 4. Procédé selon une quelconque des revendication 1 à 3 caractérisé en ce que ladite tôle présente après un traitement simulant la précipitation post-formage, écrouissage en traction de 5% selon la direction perpendiculaire à la direction de laminage suivi de 30 min à 205 °C, Rpo,2> 280 MPa, préférentiellement Rpo,2> 310 MPa et de manière 30 3060606 22 préférée Rpo,2> 350 MPa et/ou Rm > 330 MPa et préférentiellement Rm > 360 MPa et de manière préférée Rm> 380 MPa et/ou un angle de pliage normalisé anon, mesuré selon la norme NF EN ISO 7438 et la procédure VDA 238-100 d'au moins 50° et de préférence d'au moins 60°. 5 5. Procédé selon l'une des revendications 1 à 4 caractérisé en ce que la teneur en Mg est comprise entre 0,3 et 0,5 %. 6. Procédé selon l'une des revendications 1 à 5 caractérisé en ce que la teneur en Si 10 est comprise entre 2,5 et 10,0 % et de préférence entre 2,7 et 5,0 %. 7. Procédé selon l'une des revendications 1 à 6 caractérisé en ce que la teneur en Sr est comprise entre 200 et 400 ppm et / ou la teneur en Na est comprise entre 20 et 200 ppm et /ou la teneur en Sb est comprise entre 0,04 et 0,15 %. 15 8. Procédé selon l'une des revendications 1 à 7 caractérisé en ce que la teneur en Fe est comprise entre 0,15 et 0,60 %. 9. Procédé selon l'une des revendications 1 à 8 caractérisé en ce que la teneur en Cu 20 est comprise entre 0,3 et 0,9 % et de préférence entre 0,5 et 0,8%. 10. Procédé selon l'une des revendications 1 à 9 caractérisé en ce que la teneur en cuivre est de 0,5 - 0,8%.et la teneur en Mg de 0.3 - 0.5%. 25 11. Procédé selon une quelconque des revendications 1 à 10, caractérisé en ce que ledit soudage des demi-produits en alliage d'aluminium par laser sans fil d'apport est réalisé par superposition ou en configuration bout à bout. 12. Procédé selon l'une des revendications 1 à 11 caractérisé en ce que les dits demi- produits constituent des composants de structure automobile et/ou des composants de caisse en blanc automobile et/ou des composants de peau de véhicule automobile et/ou des composants d'ouvrants de véhicule automobile. 3060606 23 13. Composant de structure, de caisse en blanc, de peau ou d'ouvrant de véhicule automobile, caractérisé en ce qu'il est obtenu par le procédé selon l'une des revendications 1 à 12. 5